(57)【要約】【課題】そこで、本発明においては、その平均粒子径が防眩層の平均膜厚よりも小さい粒子を含む防眩層において、高い像鮮明性を有する防眩フィルムを提供することを課題とする。【解決手段】上記課題を解決するために請求項１に係る発明としては、透明基材上に表面に凹凸を有する防眩層を備える防眩フィルムであって、該防眩層がバインダマトリックスと有機粒子Ａと粒子Ｂを含み、前記有機粒子Ａの平均粒子径を前記防眩層の平均膜厚で除した値が０．４以上０．７以下の範囲内であり、且つ、前記粒子Ｂの平均粒子径を前記有機粒子Ａの平均粒子径で除した値が０．３以上０．７以下の範囲内であり、且つ、前記防眩層中における前記粒子Ｂの前記有機粒子Ａに対する含有量が５０ｗｔ％以上２００ｗｔ％以下の範囲内であることを特徴とする防眩フィルムとした。【選択図】図１
2008216538.tif 000002
【特許請求の範囲】
【請求項１】
透明基材上に表面に凹凸を有する防眩層を備える防眩フィルムであって、
該防眩層がバインダマトリックスと有機粒子Ａと粒子Ｂを含み、
前記有機粒子Ａの平均粒子径を前記防眩層の平均膜厚で除した値が０．４以上０．７以下の範囲内であり、且つ、
前記粒子Ｂの平均粒子径を前記有機粒子Ａの平均粒子径で除した値が０．３以上０．７以下の範囲内であり、且つ、
前記防眩層中における前記粒子Ｂの前記有機粒子Ａに対する含有量が５０ｗｔ％以上２００ｗｔ％以下の範囲内であることを特徴とする防眩フィルム。
【請求項２】
前記有機粒子Ａの前記バインダマトリックスに対する含有量が、６ｗｔ％以上１８ｗｔ％以下の範囲内であることを特徴とする請求項１の防眩フィルム。
【請求項３】
前記防眩層が、前記バインダマトリックスに対する含有量が０．０７ｗｔ％以上０．９ｗｔ％以下の範囲内でフッ素系材料を含むことを特徴とする請求項１乃至２のいずれかに記載の防眩フィルム。
【請求項４】
前記有機粒子Ａがポリスチレン粒子であることを特徴とする請求項１記載の防眩フィルム。
【請求項５】
請求項１記載の防眩フィルム、偏光板、液晶セル、偏光板、バックライトユニットを備えることを特徴とする透過型液晶ディスプレイ。
【発明の詳細な説明】
【技術分野】
【０００１】
本発明は、窓やディスプレイなどの表面に設けられる防眩フィルムに関する。特に、液晶ディスプレイ（ＬＣＤ）、ＣＲＴディスプレイ、有機エレクトロルミネッセンスディスプレイ（ＥＬＤ）、プラズマディスプレイ（ＰＤＰ）、表面電界ディスプレイ（ＳＥＤ）、フィールドエミッションディスプレイ（ＦＥＤ）などのディスプレイの表面に設けられる防眩フィルムに関する。
【背景技術】
【０００２】
液晶ディスプレイ、ＣＲＴディスプレイ、ＥＬディスプレイ、および、プラズマディスプレイなどのディスプレイは、視認性の観点で下記の幾つかの問題がある。
・視聴時に外光が写りこむ。
・ディスプレイからの表示光によりディスプレイ表面で面ぎら（シンチレーション）が発生する。
・ディスプレイから拡散されずに直接くる表示光の眩しさ、などにより視認性がよくない。
輝度むらなどの欠陥によっても視認性が悪化する。
このような視認性の低下、悪化を解決するために、防眩フィルムをディスプレイの前面に設けることが知られている。
【０００３】
防眩フィルムとしては、例えば、下記の技術が知られている。
・ディスプレイの表面に、エンボス加工を施した防眩層を有する防眩フィルムを設ける。
・ディスプレイの表面に、バインダマトリックスに粒子を混入することによって表面に凹凸が形成された防眩層を有する防眩フィルムを設ける。
このような防眩フィルムにおいては、表面の凹凸による光の散乱現象（表面拡散）が利用される。
さらに、バインダマトリックスにバインダマトリックスと屈折率の異なる粒子を混入することによって、バインダマトリックスと粒子の屈折率差による光の内部散乱（内部拡散）を利用する防眩フィルムも知られている。
【０００４】
エンボス加工により表面に凹凸が形成されている防眩フィルムは、表面凹凸を完全に制御できる。そのため、再現性が良い。しかし、エンボスロールに欠陥または異物付着があるとロールのピッチで延々欠陥が出る。そのため、大量生産の場合、全ての製品に欠陥が生じる。また、表面での散乱のみ利用するので、下記の問題がある。
・耐擦傷性
・コントラストの低下
・シンチレーションの発生
【０００５】
バインダマトリックスと粒子を用いた防眩フィルムは前記エンボス加工を用いた防眩フィルムよりも工程数が少ない。よって、安価に製造できる。そのため、様々な態様の防眩フィルムが知られている（特許文献１）。
十分な光拡散性能を発揮するためにある程度の表面凹凸を防眩フィルム表面に形成する必要がある。しかし、下記の問題がある。
・コントラストの低下
・表面凹凸のレンズ効果に起因するシンチレーションの発生
・耐擦傷性の低下
【０００６】
また、上記のコントラストの低下、シンチレーションの発生を防止する方法として下記の技術が知られている。
・表面の凹凸形状を大きくすることによって、透過光及び反射光の散乱性能を向上させる。
・添加する粒子の量を増やすことによって、透過光の散乱性能を向上させる。
しかし、上記方法では透過像鮮明度が低下してしまうという問題がある。光の散乱性能等を低下させることなく、視認性を向上させる方法として、下記の技術が知られている。
・バインダマトリックス樹脂と球形粒子と不定形粒子を併用する技術（特許文献２）
・バインダマトリックス樹脂と複数の粒子径の異なる粒子を用いる技術（特許文献３）
・表面凹凸を有し、凹部の断面積を規定した技術（特許文献４）
【０００７】
また、光の散乱性能等を低下させることなく、視認性を向上させるために、防眩フィルム内部の散乱と防眩フィルム表面の散乱を併用する技術も知られている。防眩フィルム内部の散乱（内部拡散）は、防眩フィルムを樹脂などのバインダマトリックス内部に該バインダマトリックスと屈折率が異なる粒子を分散させることによって生じる。
内部の散乱と表面の散乱と併用すると、表面の散乱のみを用いる防眩フィルムに比べ、表面凹凸が小さくて済む。よって、以下の利点がある。
・コントラストの向上
・表面凹凸のレンズ効果に起因するギラツキの低減
・耐擦傷性の向上
例えば、内部の散乱と表面の散乱を併用する技術として、以下の技術が知られている。
・内部ヘイズ（曇度）が１〜１５％であり、表面ヘイズ（曇度）が７〜３０％である技術（特許文献５、特許文献６）
・バインダー樹脂と粒子径０．５〜５μｍの粒子を用い、樹脂と粒子の屈折率差が０．０２〜０．２である技術（特許文献７）
・バインダー樹脂と粒子径１〜５μｍの粒子を用い、樹脂と粒子の屈折率差を０．０５〜０．１５である技術。さらに、用いる溶媒、表面粗さなどを規定した技術（特許文献８、特許文献９、特許文献１０、特許文献１１、特許文献１２）
・バインダー樹脂と複数の粒子を用い、樹脂と粒子の屈折率差が０．０３〜０．２である技術（特許文献１３、特許文献１４）
【０００８】
また視野角を変化させたときのコントラストの低下、色相変化等を低減する下記の技術も知られている。この技術においては、表面ヘイズ（曇度）が３以上である。また、法線方向のヘイズ値と±６０°方向のヘイズ値の差が４以下である。（特許文献１５、特許文献１６、特許文献１７、特許文献１８）また、中心線平均粗さ（Ｒａ）が０．２μｍ以下である技術も知れている。（特許文献１９）中心線平均粗さ（Ｒａ）が０．０２〜１μｍであり、十点平均粗さ（Ｒｚ）／Ｒａが３０以下である技術も知られている。（特許文献２０、特許文献２１）
また、防眩フィルムは主にディスプレイの前面に設けるため、耐擦傷性が要求される。耐擦傷性を向上させるためには、防眩フィルムの硬度を向上する必要がある。そこで、ディスプレイの表示画質を低下させずに高硬度を有する防眩フィルムを作成するために、電離放射線硬化樹脂バインダーとシリカ粒子、シリコーン粒子を用いる技術が知られている。（特許文献２１）
【０００９】
このように様々な目的で様々な構成の防眩フィルムが開示されている。
【００１０】
【特許文献１】米国特許第５３８７４６３号明細書
【特許文献２】特開２００３−２６０７４８号公報
【特許文献３】特開２００４−００４７７７号公報
【特許文献４】特開２００３−００４９０３号公報
【特許文献５】特許第３５０７７１９号公報
【特許文献６】米国特許第６３４３８６５号明細書
【特許文献７】特開平１１−３２６６０８号公報
【特許文献８】特許第３５１５４２６号公報
【特許文献９】米国特許第６６９６１４０号明細書
【特許文献１０】米国特許第７０３３６３８号明細書
【特許文献１１】米国特許出願公開第２００２／０１５０７２２号明細書
【特許文献１２】米国特許出願公開第２００４／０１５０８７４号明細書
【特許文献１３】特許第３５１５４０１号公報
【特許文献１４】米国特許第６２１７１７６号明細書
【特許文献１５】特開平１１−１６０５０５号公報
【特許文献１６】米国特許第６１１１６９９号明細書
【特許文献１７】米国特許第６３２７０８８号明細書
【特許文献１８】米国特許第６４８０２４９号明細書
【特許文献１９】特開２００３−１４９４１３号公報
【特許文献２０】特開２００４−１２５９５８号公報
【特許文献２１】特開２００４−０８２６１３号公報
【特許文献２２】米国特許出願公開第２００４／００７１９８６号明細書
【発明の開示】
【発明が解決しようとする課題】
【００１１】
透明基材上に粒子とバインダマトリックスを備えてなる防眩フィルムにおいて、粒子の平均粒子径は該防眩層の平均膜厚よりも小さいことが好ましい。これは、粒子の平均粒子径が防眩層の平均膜厚以上である場合、防眩層の光学特性が防眩層の膜厚変動に対して鋭敏に変化することによる。粒子の平均粒子径が防眩層の平均膜厚以上である場合、機械塗工において発生する膜厚変動±５％以内でも視覚的にその差異が認識されやすくなり、外観上の不均一性が顕著に現れる。したがって、防眩フィルムを製造する際に外観不良の発生する確率が高くなり、生産性悪化を引き起こしやすくなるという問題があった。
【００１２】
一方、粒子の平均粒子径が防眩層の平均膜厚より小さい粒子を用いて防眩層を形成した場合、粒子の分散性の制御が重要となる。防眩層において粒子は分散せず凝集している場合が多く、粒子が凝集していると防眩層表面に高低差の大きい凸部が形成されるために、外光写り込み防止性（防眩性）が得られるが、像鮮明性が大幅に低下するという問題があった。
【００１３】
特に、粒子として有機材料からなる有機粒子を用いた場合、有機粒子の比重がバインダマトリックスと同等もしくはそれ以下の場合が多く、有機粒子が防眩層中へ埋没しにくく上記課題は顕著となる。
【００１４】
そこで、本発明においては、その平均粒子径が防眩層の平均膜厚よりも小さい粒子を含む防眩層において、高い像鮮明性を有する防眩フィルムを提供することを課題とする。
【課題を解決するための手段】
【００１５】
上記課題を解決するために請求項１に係る発明としては、透明基材上に表面に凹凸を有する防眩層を備える防眩フィルムであって、該防眩層がバインダマトリックスと有機粒子Ａと粒子Ｂを含み、前記有機粒子Ａの平均粒子径を前記防眩層の平均膜厚で除した値が０．４以上０．７以下の範囲内であり、且つ、前記粒子Ｂの平均粒子径を前記有機粒子Ａの平均粒子径で除した値が０．３以上０．７以下の範囲内であり、且つ、前記防眩層中における前記粒子Ｂの前記有機粒子Ａに対する含有量が５０ｗｔ％以上２００ｗｔ％以下の範囲内であることを特徴とする防眩フィルムとした。
【００１６】
また、請求項２に係る発明としては、前記有機粒子Ａの前記バインダマトリックスに対する含有量が、６ｗｔ％以上１８ｗｔ％以下の範囲内であることを特徴とする請求項１の防眩フィルムとした。
【００１７】
また、請求項３に係る発明としては、前記防眩層が、前記バインダマトリックスに対する含有量が０．０７ｗｔ％以上０．９ｗｔ％以下の範囲内でフッ素系材料を含むことを特徴とする請求項１乃至２のいずれかに記載の防眩フィルムとした。
【００１８】
また、請求項４に係る発明としては、前記有機粒子Ａがポリスチレン粒子であることを特徴とする請求項１記載の防眩フィルムとした。
【００１９】
また、請求項５に係る発明としては、請求項１記載の防眩フィルム、偏光板、液晶セル、偏光板、バックライトユニットを備えることを特徴とする透過型液晶ディスプレイとした。
【発明の効果】
【００２０】
上記構成の防眩フィルムとすることにより、高い像鮮明性を有する防眩フィルムを得ることができた。
【発明を実施するための最良の形態】
【００２１】
本発明の防眩フィルムについて説明する。
【００２２】
図１に本発明の防眩フィルムの断面模式図を示した。本発明の防眩フィルム（１）は、透明基材（１１）上に防眩層（１２）を有してなる。本発明の防眩フィルム（１）の防眩層（１２）は、バインダマトリックス（１２０）と有機粒子Ａ（１２Ａ）と粒子Ｂ（１２Ｂ）を含む。このとき本発明の防眩フィルムは、有機粒子Ａ（１２Ａ）の平均粒子径（ｒａ）を防眩層の平均膜厚（Ｈ）で除した値が０．４以上０．７以下の範囲内であり、粒子Ｂ（１２Ｂ）の平均粒子径（ｒｂ）を有機粒子Ａの平均粒子径（ｒａ）で除した値が０．３以上０．７以下の範囲内であり、防眩層中における粒子Ｂの有機粒子Ａに対する含有量が５０ｗｔ％以上２００ｗｔ％以下の範囲内であることを特徴とする。
【００２３】
本発明の防眩フィルムは、その平均粒子径（ｒａ）を防眩層の平均膜厚（Ｈ）で除した値が０．４以上０．７以下の範囲内であることを満たす有機粒子Ａとバインダマトリックスを含む防眩層に、粒子Ｂを加えることにより有機粒子Ａの防眩層中での局在化を制御し、高い像鮮明性を有する防眩フィルムを得るというものである。本発明者は、有機粒子Ａとバインダマトリックスを備えてなる防眩層に粒子Ｂを加えることにより、立体障害により有機粒子Ａの凝集を防ぎ、有機粒子Ａの防眩層中での局在化をコントロールすることが可能となることを見出した。そして、その平均粒子径を有機粒子Ａの平均粒子径（ｒａ）で除した値が０．３以上０．７以下の範囲内である粒子Ｂを、防眩層中に有機粒子Ａに対して５０ｗｔ％以上２００ｗｔ％以下の範囲内含ませることにより、有機粒子Ａの防眩層中での局在化をコントロールすることができ、像鮮明性の良好な防眩フィルムとすることができた。
【００２４】
本発明の防眩フィルムにおいては、有機粒子Ａ（１２Ａ）の平均粒子径（ｒａ）を前記防眩層の平均膜厚（Ｈ）で除した値は０．４以上０．７以下の範囲内である。有機粒子Ａ（１２Ａ）の平均粒子径（ｒａ）を前記防眩層の平均膜厚（Ｈ）で除した値が０．７を超える場合、形成される防眩層の光学特性が防眩層の膜厚変動に対して鋭敏に変化してしまい、塗工による膜厚のばらつきが視覚的に認識されやすくなり、外観不良の発生する確率が高くなってしまう。一方、有機粒子Ａ（１２Ａ）の平均粒子径（ｒａ）を前記防眩層の平均膜厚（Ｈ）で除した値が０．４を下回る場合、防眩層表面に外光の写り込みを防止するだけの凹凸を形成することが困難となり、十分な外光写り込み防止性（防眩性）を得ることができなくなってしまう。
【００２５】
また、本発明の防眩フィルムにおいては、粒子Ｂ（１２Ｂ）の平均粒子径（ｒｂ）を有機粒子Ａ（１２Ａ）の平均粒子径（ｒａ）で除した値が０．３以上０．７以下の範囲内である。粒子Ｂ（１２Ｂ）の平均粒子径（ｒｂ）を有機粒子Ａ（１２Ａ）の平均粒子径（ｒａ）で除した値が０．７を超える場合、粒子Ｂにより得られる防眩フィルムの像鮮明性が失われてしまう。一方、粒子Ｂ（１２Ｂ）の平均粒子径（ｒｂ）を有機粒子Ａ（１２Ａ）の平均粒子径（ｒａ）で除した値が０．３を下回る場合、有機粒子Ａの局在化を防ぎきれず、像鮮明性が失われてしまう。
【００２６】
また、本発明の防眩フィルムにおいては、防眩層中における粒子Ｂ（１２Ｂ）の有機粒子Ａ（１２Ａ）に対する含有量が５０ｗｔ％以上２００ｗｔ％以下の範囲内である。粒子Ｂの有機粒子Ａに対する含有量が５０ｗｔ％より小さい場合、粒子Ｂにより有機粒子Ａの局在化を防ぐことが出来なくなってしまい、像鮮明性が低下してしまう。また、粒子Ｂの有機粒子Ａに対する含有量が２００ｗｔ％より大きい場合には、粒子Ｂが局在化し防眩フィルムの像鮮明性を低下させてしまう。
【００２７】
また、本発明の防眩フィルムにおいては、有機粒子Ａ（１２Ａ）のバインダマトリックスに対する含有量は６ｗｔ％以上１８ｗｔ％以下であることが好ましい。有機粒子Ａのバインダマトリックスに対する含有量が６ｗｔ％に満たない場合、防眩フィルムが十分な外光写り込み防止性を有することができなくなってしまう場合がある。また、有機粒子Ａのバインダマトリックスに対する含有量が１８ｗｔ％を超えるような場合、防眩層を塗工するための塗液中に有機粒子Ａ、粒子Ｂからなる粒子の含有量が多くなりすぎてしまい、塗液の保存安定性が失われてしまうことがあり、外観不良が発生しやすくなってしまう。
【００２８】
また、本発明においては、バインダマトリックスに対する含有量が０．０７〜０．９ｗｔ％の範囲内でフッ素系材料を含むことが好ましい。本発明においては、有機粒子Ａが防眩層中において局在化せずほぼ完全に分散した場合には、高い像鮮明性を有するものの十分な外光写り込み防止性が得られない場合がある。このとき、防眩層にフッ素系材料を含有させることにより、有機粒子Ａの局在化の度合いを調整することができる。防眩層に対するフッ素系材料の含有量が０．０７ｗｔ％に満たない場合、十分な外光写り込み防止性が得られなくなってしまうことがある。一方、防眩層に対するフッ素系材料の含有量が０．９ｗｔ％を超えるような場合、有機粒子Ａの凝集の度合いが大きくなりすぎてしまい、像鮮明性が低下してしまうことがある。
【００２９】
また、本発明においては有機粒子Ａはポリスチレン粒子であることが好ましい。バインダマトリックス中にポリスチレン粒子を単独で含有させた場合、凝集によりポリスチレン粒子防眩層中で局在化しやすい傾向にある。防眩層中にポリスチレン粒子の他に粒子Ｂを含有させることにより、ポリスチレン粒子の局在化をコントロールすることが可能となる。
【００３０】
なお、本発明において、防眩層の平均膜厚（Ｈ）とは表面凹凸のある防眩層の膜厚の平均値のことである。平均膜厚は、電子マイクロメーター、全自動微細形状測定機により求めることができる。また、本発明に用いられる有機粒子Ａ、粒子Ｂの平均粒子径は、光散乱式粒子径分布測定法により求めることができる。
【００３１】
また、本発明の防眩フィルムにおいては、その平均膜厚Ｈが４μｍ以上２０μｍ以下の範囲内であることが好ましい。平均膜厚が４μｍ未満の場合、ディスプレイ表面に設けるための十分な硬度を得ることができなくなってしまう。また、平均膜厚が２０μｍを超えるような場合、コスト高となる。
【００３２】
また、本発明にあっては、防眩層に用いられる有機粒子Ａと粒子Ｂにあっては異種であることが好ましい。ただし、同種であっても構わない。粒子Ａと粒子Ｂが同種であるときは、粒子Ｂの平均粒子径は、有機粒子Ａの平均粒子径に０．３を掛けた値以上０．５を掛けた値以下であることが好ましい。すなわち、有機粒子Ａと粒子Ｂの平均粒子径の差が十分に大きければ、有機粒子Ａと粒子Ｂは同種であっても構わない。
【００３３】
なお、本発明において、バインダマトリックスの屈折率とはバインダマトリックスで膜を形成した後の膜の屈折率を意味する。バインダマトリックス及び粒子の屈折率はベッケ線検出法（液浸法）により求めることができる。
【００３４】
また、本発明の防眩フィルムにおいては、バインダマトリックス中に他の機能性添加剤を加えても良い。但し、他の機能性添加剤は透明性、光の拡散性などに影響を与えてはならない。機能性添加剤としては、帯電防止剤、紫外線吸収剤、赤外線吸収剤、防汚剤、撥水剤、屈折率調整剤、密着性向上剤、硬化剤などを使用できる。本発明の防眩層は、帯電防止機能、紫外線吸収機能、赤外線吸収機能、防汚機能、撥水機能といった、防眩機能以外の機能を有していても構わない。
【００３５】
また、本発明の防眩フィルムは、必要に応じて、反射防止性能、帯電防止性能、防汚性能、電磁波シールド性能、赤外線吸収性能、紫外線吸収性能、色補正性能等を有する機能層が設けられる。これらの機能層としては、反射防止層、帯電防止層、防汚層、電磁波遮蔽層、赤外線吸収層、紫外線吸収層、色補正層等が挙げられる。なお、これらの機能層は単層であってもかまわないし、複数の層であってもかまわない。機能層は、防汚性能を有する反射防止層というように、１層で複数の機能を有していても構わない。また、透明基材と防眩層の接着性向上のため、あるいは、各種層間の接着性向上のために、各層間にプライマー層や接着層等を設けても良い。反射防止層にあっては、防眩層上に低屈折率層炭層から構成されてもよいし、低屈折率層と高屈折率層の繰り返しによる複数層から構成されていても構わない。
【００３６】
本発明の防眩フィルムは、液晶ディスプレイ（ＬＣＤ）、ＣＲＴディスプレイ、有機エレクトロルミネッセンスディスプレイ（ＥＬＤ）、プラズマディスプレイ（ＰＤＰ）、表面電界ディスプレイ（ＳＥＤ）、フィールドエミッションディスプレイ（ＦＥＤ）などの各種ディスプレイの観察側である表面に適用することができる。本発明の防眩フィルムは、ディスプレイに用いる際、外光の写り込み防止性と良好なコントラストを両立できる防眩フィルムを提供する。
【００３７】
図２の本発明の防眩フィルムを用いた透過型液晶ディスプレイの断面模式図について示した。図２（ａ）の透過型液晶ディスプレイにおいては、バックライトユニット（５）、偏光板（４）、液晶セル（３）、偏光板（２）、防眩フィルム（１）をこの順に備えている。このとき、防眩フィルム（１）側が観察側すなわちディスプレイ表面となる。
【００３８】
バックライトユニット（５）は、光源と光拡散板からなる。液晶セルは、一方の透明基材に電極が設けられ、もう一方の透明基材に電極及びカラーフィルターを備えており、両電極間に液晶が封入された構造となっている。液晶セル（３）を挟むように設けられる偏光板にあっては、透明基材（２１、２２、４１、４２）間に偏光層（２３、４３）を挟持した構造となっている。
【００３９】
図２（ｂ）の透過型液晶ディスプレイにおいては、バックライトユニット（５）、偏光板（４）、液晶セル（３）、偏光板（２）と防眩フィルム（１）が一体化した偏光板ユニット（７）をこの順に備えている。
【００４０】
本発明の防眩フィルムは液晶ディスプレイにおいて、図２（ｂ）のように、本発明の防眩フィルム（１）は、防眩層（１２）が設けられた透明基材（１１）の防眩層（１２）が設けられた面の反対側の面に偏光層（２３）を設け、前記透明基材（１１）が偏光板を兼ねていても構わない。
【００４１】
次に本発明の防眩フィルムの製造方法について説明する。
【００４２】
本発明の防眩フィルムに用いる基材としては、ガラスやプラスチックフィルムなどを用いることができる。プラスチックフィルムとしては適度の透明性、機械強度を有していれば良い。例えば、ポリエチレンテレフタレート（ＰＥＴ）、トリアセチルセルロース（ＴＡＣ）、ジアセチルセルロース、アセチルセルロースブチレート、ポリエチレンナフタレート（ＰＥＮ）、シクロオレフィンポリマー、ポリイミド、ポリエーテルスルホン（ＰＥＳ）、ポリメチルメタクリレート（ＰＭＭＡ）、ポリカーボネート（ＰＣ）等のフィルムを用いることができる。
【００４３】
中でも、液晶ディスプレイ等の前面に防眩フィルムを用いる場合、トリアセチルセルロース（ＴＡＣ）は光学異方性がないため、好ましく用いられる。また、偏光板を基材としても良い。用いる偏光板としては特に限定するものではない。例えば、偏光層の支持体である一対のトリアセチルセルロース（ＴＡＣ）フィルム間に、偏光層としてヨウ素を加えた延伸ポリビニルアルコール（ＰＶＡ）を有するものを用いることができる。トリアセチルセルロース（ＴＡＣ）フィルムとヨウ素を加えた延伸ＰＶＡからなる偏光板は、偏光度が高く、液晶ディスプレイなどに好適に用いることができる。この場合、一方のトリアセチルセルロース（ＴＡＣ）フィルム上に防眩層を設けることができる。
【００４４】
また、本発明の透明基材にあっては、光学特性、機械強度、取り扱い性等の観点から、基材の厚みは１０〜５００μｍであることが好ましい。
【００４５】
また、基材には添加剤を加えても良い。添加剤としては紫外線吸収剤、赤外線吸収剤、帯電防止剤、屈折率調整剤、増強剤などが例示される。
【００４６】
防眩層に用いるバインダマトリックスとしては下記の特性が要求される。
・バインダマトリックスを用いて膜を作成したときに、膜が適度の透明性、機械強度を有する。
・添加する粒子がバインダマトリックスに分散する。
例えば、紫外線硬化性樹脂、電子線硬化性樹脂などの電離放射線硬化性樹脂や熱硬化性樹脂、熱可塑性樹脂、金属アルコキシドを加水分解、脱水縮合して得られる無機系または有機無機複合系マトリックスなどを用いることができる。
【００４７】
また熱硬化性樹脂としては、アクリルポリオールとイソシアネートプレポリマーとからなる熱硬化型ウレタン樹脂、フェノール樹脂、尿素メラミン樹脂、エポキシ樹脂、不飽和ポリエステル樹脂、シリコーン樹脂等があげられる。
【００４８】
電離放射線硬化性樹脂としては、多価アルコールのアクリル酸またはメタクリル酸エステルのような多官能性のアクリレート、ジイソシアネートと多価アルコール及びアクリル酸またはメタクリル酸のヒドロキシエステル等から合成されるような多官能のウレタンアクリレート等が挙げられる。またこれらの他にも、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等も使用することができる。
【００４９】
電離放射線硬化性樹脂のうち、紫外線硬化性樹脂を用いる場合、光重合開始剤を加える。光重合開始剤は、どのようなものを用いても良いが、用いる樹脂にあったものを用いることが好ましい。
【００５０】
光重合開始剤（ラジカル重合開始剤）としては、ベンゾイン、ベンゾインメチルエーテル、ベンゾインエチルエーテル、ベンゾインイソプロピルエーテル、ベンジルメチルケタールなどのベンゾインとそのアルキルエーテル類等が用いられる。光増感剤の使用量は、樹脂に対して０．５〜２０ｗｔ％である。好ましくは１〜５ｗｔ％である。
【００５１】
熱可塑性樹脂としては、アセチルセルロース、ニトロセルロース、アセチルブチルセルロース、エチルセルロース、メチルセルロース等のセルロース誘導体、酢酸ビニル及びその共重合体、塩化ビニル及びその共重合体、塩化ビニリデン及びその共重合体等のビニル系樹脂、ポリビニルホルマール、ポリビニルブチラール等のアセタール樹脂、アクリル樹脂及びその共重合体、メタクリル樹脂及びその共重合体等のアクリル系樹脂、ポリスチレン樹脂、ポリアミド樹脂、線状ポリエステル樹脂、ポリカーボネート樹脂等が使用できる。
【００５２】
無機系または有機無機複合系マトリックスとしては、珪素アルコキシド系の材料を原料とする酸化珪素系マトリックスを用いる材料を使用できる。具体的には、テトラエトキシシランを例示することができる。
【００５３】
また、基材がプラスチックフィルムである場合、機械強度を補うために、高硬度のバインダマトリックスを用いることが好ましい。具体的には、硬化性の樹脂、金属アルコキシドを加水分解、脱水縮合して得られる無機系または有機無機複合系マトリックスが使用できる。特に膜厚が１００μｍ以下であるプラスチックフィルムを用いる場合、高硬度のバインダマトリックスを用いることが好ましい。特に、本発明の防眩フィルムのバインダマトリックスは、紫外線硬化性樹脂、電子線硬化性樹脂などの電離放射線硬化性樹脂を用いることが好ましい。電離放射線硬化性樹脂であれば、ある程度の可撓性を有し、且つ、ひび割れなどがなく表面硬度が３Ｈを超えるような高硬度を有する防眩層を作成することができる。
【００５４】
本発明の防眩フィルムの防眩層に用いられる有機粒子Ａとしては、アクリル粒子（屈折率１．４９）、アクリル−スチレン粒子（屈折率１．４９〜１．５９）、ポリスチレン粒子（屈折率１．５９）、ポリカーボネート粒子（屈折率１．５８）、メラミン粒子（屈折率１．６６）などから適宜選択される。
【００５５】
中でも、有機粒子Ａとしてはスチレン粒子を用いることが好ましい。バインダマトリックスとしてアクリル系の電離放射線硬化型樹脂を用いた場合には、その屈折率は１．４５〜１．５５である。これに対し、スチレン粒子の屈折率は１．５９であることから、バインダマトリックスとの屈折率差が大きく、また、汎用性があり低コストであることから好適に用いられる。バインダマトリックス中にポリスチレン粒子を単独で含有させた場合、凝集によりポリスチレン粒子が防眩層中で局在化しやすい傾向にある。ポリスチレン粒子の他に粒子Ｂを防眩層中に含有させることにより、ポリスチレン粒子の局在化をコントロールすることが可能となる。
【００５６】
また、本発明に用いられる粒子Ｂとしては、アクリル粒子（屈折率１．４９）、アクリル−スチレン粒子（屈折率１．４９〜１．５９）、ポリスチレン粒子（屈折率１．５９）、ポリカーボネート粒子（屈折率１．５８）、メラミン粒子（屈折率１．６６）といった有機粒子や、シリカ粒子（屈折率１．４８）タルク（屈折率１．５４）、各種アルミノケイ酸塩（屈折率１．５０〜１．６０）、カオリンクレー（屈折率１．５３）、ＭｇＡｌハイドロタルサイト（屈折率１．５０）、などの無機粒子から適宜選択される。
【００５７】
また、先ほども示したが、本発明の防眩フィルムの防眩層に用いられる有機粒子Ａと粒子Ｂにあっては異種であることが好ましい。ただし、同種であっても構わない。粒子Ａと粒子Ｂが同種であるときは、粒子Ｂの平均粒子径は、有機粒子Ａの平均粒子径に０．３を掛けた値以上０．５を掛けた値以下であることが好ましい。すなわち、有機粒子Ａと粒子Ｂの平均粒子径の差が十分に大きければ、有機粒子Ａと粒子Ｂは同種であっても構わない。
【００５８】
本発明に用いられる、有機粒子Ａの局在化をコントロールするためのフッ素系材料としては、表面改質剤として用いられているようなフッ素系添加剤を用いることができる。具体的には、パーフルオロアルキルエチレンオキシド付加物、パーフルオロブチルスルホン酸塩、パーフルオロアルキル基含有リン酸エステル、パーフルオロアルキル基と親油性基を含有するオリゴマー、パーフルオロアルキル基と親水性基と親油性基を含有するオリゴマーなどが挙げられる。
【００５９】
防眩層は、バインダマトリックスの原料と前記粒子を含む塗液を基材に塗工する。そして、この塗液を乾燥及び硬化させることにより基材上に防眩層が得ることができる。
【００６０】
なお、塗液には必要に応じ溶剤を含んでいても良い。
溶剤は、前記バインダマトリックスの原料と前記粒子を分散する溶媒を用いる必要がある。また、溶剤は、塗工適性を備えている必要がある。例えば、トルエン、シクロヘキサノン、アセトン、ケトン、エチルセロソルブ、酢酸エチル、酢酸ブチル、メチルイソブチルケトン、イソプロパノール、メチルエチルケトン、シクロヘキサノン、テトラヒドロフラン、ニトロメタン、１，４−ジオキサン、ジオキソラン、Ｎ−メチルピロリドン、酢酸エチル、酢酸メチル、酢酸ブチル、ジクロロメタン、トリクロロメタン、トリクロロエチレン、エチレンクロライド、トリクロロエタン、テトラクロロエタン、Ｎ，Ｎ−ジメチルホルムアミド、クロロホルムなどを使用でき、またこれらの混合溶媒を使用することができる。また溶剤の量はとくに限定されない。
【００６１】
また、このとき、透明基材を溶解させる溶剤を用いることができる。特に、透明基材としてトリアセチルセルロース（ＴＡＣ）を用い、該トリアセチルセルロース基材上に防眩層を形成する場合には、防眩層と基材との密着性を向上させるために、トリアセチルセルロースを溶解させる溶剤を用いることが好ましい。より好ましくは、基材を溶解させる溶剤と基材を溶解しない溶剤の混合溶剤を用いるのがよい。
【００６２】
塗工方法としては、ロールコータ、リバースロールコータ、グラビアコータ、ナイフコータ、バーコータ、スロットダイコータを用いた塗工方法を使用できる。
【００６３】
また塗液の固形分濃度は、塗工方法により異なる。固形分濃度は、重量比でおおよそ３０〜７０重量％であればよい。
【００６４】
バインダマトリックスとして硬化性樹脂を用い防眩層を形成する場合を説明する。基材上に前述の塗液を塗工する。その後、紫外線、電子線、熱などの外部エネルギーを塗液に加えることによって、塗液を硬化させる。こうして、防眩層を形成する。紫外線硬化の場合は、高圧水銀灯、低圧水銀灯、超高圧水銀灯、メタルハライドランプ、カーボンアーク、キセノンアーク等の光源が利用できる。また、電子線硬化の場合はコックロフトワルト型、バンデグラフ型、共振変圧型、絶縁コア変圧器型、直線型、ダイナミトロン型、高周波型等の各種電子線加速器から放出される電子線が利用できる。電子線は、５０〜１０００ＫｅＶのエネルギーを有するのが好ましい。１００〜３００ＫｅＶのエネルギーを有する電子線がより好ましい。
【００６５】
このとき、硬化工程の前後に乾燥工程を設けてもよい。また、硬化と乾燥を同時におこなってもよい。乾燥手段としては加熱、送風、熱風などが例示される。
【００６６】
次に、バインダマトリックスとして熱可塑性樹脂を用い防眩層を形成する場合を説明する。基材上に前述の塗液を塗工する。その後、塗液を乾燥する。こうして、防眩層を形成する。乾燥手段としては加熱、送風、熱風などが例示される。
【００６７】
次に、バインダマトリックスとして無機系または有機無機複合系マトリックスを用い防眩層を形成する場合を説明する。防眩層を形成する方法を下記する。基材上に前述の塗液を塗工する。その後、紫外線、電子線、熱などの外部エネルギーを加えることによって塗液を硬化させる。こうして、防眩層を形成する。なお、硬化工程の前後に乾燥工程を設けてもよい。また、硬化と乾燥を同時におこなってもよい。乾燥手段としては加熱、送風、熱風などが例示される。
【００６８】
また、基材として一対の偏光層の支持体間に偏光層を有する偏光板を用いる場合、以下のようにして防眩フィルムを作成することができる。まず、一対の偏光層の支持体のうち、第１の偏光層支持体上に、防眩層を設ける。設ける方法としては、上記のやり方と同様におこなう。
【００６９】
次に、第１の偏光層支持体の防眩層を設けた側とは反対の側に、偏光層を設ける。偏光板がＴＡＣフィルムとヨウ素を加えた延伸ＰＶＡからなる場合、透明基材上に、ヨウ素を加えたＰＶＡを延伸しながら貼り合わせ、偏光層を設ける。次に偏光層上に第２の透明基材を設ける。また、先に一対の透明基材間に偏光層を有する偏光板を作成しておき、一方の透明基材上に防眩層を設けても良い。
【００７０】
繰り返しになるが、本発明の防眩フィルムは、反射防止層、撥水層、防汚層、などをさらに有してもよい。また、透明基材と防眩層の接着性向上のため、あるいは、各種層間の接着性向上のためプライマー層や接着層等を設けても良い。
【００７１】
繰り返しになるが、本発明の防眩フィルムにおいては、バインダマトリックス中に他の機能性添加剤を加えても良い。ただし、他の機能性添加剤は透明性、光の拡散性などに影響を与えないほうが好ましい。機能性添加剤としては、帯電防止剤、紫外線吸収剤、赤外線吸収剤、防汚剤、撥水剤、屈折率調整剤、密着性向上剤、硬化剤などを使用でき、それにより、帯電防止機能、紫外線吸収機能、赤外線吸収機能、防汚機能、撥水機能といった、防眩機能以外の機能を持たせることができる。
【００７２】
また、本発明の防眩フィルムは、必要に応じて、反射防止性能、帯電防止性能、防汚性能、電磁波シールド性能、赤外線吸収性能、紫外線吸収性能、色補正性能等を有する機能層を設けてもよく、各種層間の接着性向上のために、各層間にプライマー層や接着層等を設けても良い。
【００７３】
以下に実施例を示す。
【００７４】
＜実施例１＞
透明基材としてトリアセチルセルロースフィルム（富士写真フィルム（株）製  ＴＤ−８０Ｕ、屈折率１．４９、膜厚８０μｍ）を用いた。この透明基材上に（表１）に記載した、電離放射線硬化型樹脂、溶剤、光重合開始剤と、（表２）の塗液ａに示す有機粒子Ａ、粒子Ｂ、フッ素系材料を混合し、塗液ａとした。該塗液をトリアセチルセルロースフィルムからなる透明基材上にスロットダイコータで塗工した。その後、透明基材上の塗液に含まれる溶剤を蒸発させ、さらに、高圧水銀灯を用いて酸素濃度が０．０３％以下の雰囲気下で４００ｍＪの紫外線照射により硬化させ防眩層を形成した。なお、乾燥、硬化した防眩層の厚さは６．４μｍであった。このようにして、実施例１の防眩フィルムを作成した。
【００７５】
＜実施例２＞
（表２）の塗液ａに代えて（表２）の塗液ｂに示す組成の塗液を用いたこと以外は、実施例１と同様にして防眩性フィルムを作成した。なお、乾燥、硬化した防眩層の平均膜厚は６．５μｍであった。
【００７６】
＜実施例３＞
（表２）の塗液ａに代えて（表２）の塗液ｃに示す組成の塗液を用いたこと以外は、実施例１と同様にして防眩性フィルムを作成した。なお、乾燥、硬化した防眩層の平均膜厚は６．３μｍであった。
【００７７】
＜比較例１＞
（表２）の塗液ａに代えて（表２）の塗液ｄに示す組成の塗液を用いたこと以外は、実施例１と同様にして防眩性フィルムを作成した。なお、乾燥、硬化した防眩層の平均膜厚は７．０μｍであった。
【００７８】
＜比較例２＞
（表２）の塗液ａに代えて（表２）の塗液ｅに示す組成の塗液を用いたこと以外は、実施例１と同様にして防眩性フィルムを作成した。なお、乾燥、硬化した防眩層の平均膜厚は６．２μｍであった。
【００７９】
＜実施例４＞
（表２）の塗液ａに代えて（表２）の塗液ｆに示す組成の塗液を用いたこと以外は、実施例１と同様にして防眩性フィルムを作成した。なお、乾燥、硬化した防眩層の平均膜厚は６．５μｍであった。
【００８０】
＜実施例５＞
（表２）の塗液ａに代えて（表２）の塗液ｇに示す組成の塗液を用いたこと以外は、実施例１と同様にして防眩性フィルムを作成した。なお、乾燥、硬化した防眩層の平均膜厚は６．７μｍであった。
【００８１】
＜比較例３＞
（表２）の塗液ａに代えて（表２）の塗液ｈに示す組成の塗液を用いたこと以外は、実施例１と同様にして防眩性フィルムを作成した。なお、乾燥、硬化した防眩層の平均膜厚は６．８μｍであった。
【００８２】
＜比較例４＞
（表２）の塗液ａに代えて（表２）の塗液ｉに示す組成の塗液を用いたこと以外は、実施例１と同様にして防眩性フィルムを作成した。なお、乾燥、硬化した防眩層の平均膜厚は６．４μｍであった。
【００８３】
＜実施例６＞
（表２）の塗液ａに代えて（表２）の塗液ｊに示す組成の塗液を用いたこと以外は、実施例１と同様にして防眩性フィルムを作成した。なお、乾燥、硬化した防眩層の平均膜厚は６．７μｍであった。
【００８４】
＜実施例７＞
（表２）の塗液ａに代えて（表２）の塗液ｋに示す組成の塗液を用いたこと以外は、実施例１と同様にして防眩性フィルムを作成した。なお、乾燥、硬化した防眩層の平均膜厚は６．５μｍであった。
【００８５】
＜比較例５＞
（表２）の塗液ａに代えて（表３）の塗液ｌに示す組成の塗液を用いたこと以外は、実施例１と同様にして防眩性フィルムを作成した。なお、乾燥、硬化した防眩層の平均膜厚は６．７μｍであった。
【００８６】
＜比較例６＞
（表２）の塗液ａに代えて（表３）の塗液ｍに示す組成の塗液を用いたこと以外は、実施例１と同様にして防眩性フィルムを作成した。なお、乾燥、硬化した防眩層の平均膜厚は６．３μｍであった。
【００８７】
＜実施例８＞
（表２）の塗液ａに代えて（表３）の塗液ｎに示す組成の塗液を用いたこと以外は、実施例１と同様にして防眩性フィルムを作成した。なお、乾燥、硬化した防眩層の平均膜厚は６．８μｍであった。
【００８８】
＜実施例９＞
（表２）の塗液ａに代えて（表３）の塗液ｏに示す組成の塗液を用いたこと以外は、実施例１と同様にして防眩性フィルムを作成した。なお、乾燥、硬化した防眩層の平均膜厚は６．５μｍであった。
【００８９】
＜実施例１０＞
（表２）の塗液ａに代えて（表３）の塗液ｐに示す組成の塗液を用いたこと以外は、実施例１と同様にして防眩性フィルムを作成した。なお、乾燥、硬化した防眩層の平均膜厚は６．７μｍであった。
【００９０】
＜実施例１１＞
（表２）の塗液ａに代えて（表３）の塗液ｑに示す組成の塗液を用いたこと以外は、実施例１と同様にして防眩性フィルムを作成した。なお、乾燥、硬化した防眩層の平均膜厚は６．６μｍであった。
【００９１】
＜実施例１２＞
（表２）の塗液ａに代えて（表３）の塗液ｒに示す組成の塗液を用いたこと以外は、実施例１と同様にして防眩性フィルムを作成した。なお、乾燥、硬化した防眩層の平均膜厚は６．５μｍであった。
【００９２】
＜実施例１３＞
（表２）の塗液ａに代えて（表３）の塗液ｓに示す組成の塗液を用いたこと以外は、実施例１と同様にして防眩性フィルムを作成した。なお、乾燥、硬化した防眩層の平均膜厚は６．５μｍであった。
【００９３】
＜実施例１４＞
（表２）の塗液ａに代えて（表３）の塗液ｔに示す組成の塗液を用いたこと以外は、実施例１と同様にして防眩性フィルムを作成した。なお、乾燥、硬化した防眩層の平均膜厚は６．４μｍであった。
【００９４】
＜実施例１５＞
（表２）の塗液ａに代えて（表３）の塗液ｕに示す組成の塗液を用いたこと以外は、実施例１と同様にして防眩性フィルムを作成した。なお、乾燥、硬化した防眩層の平均膜厚は６．５μｍであった。
【００９５】
【表１】
2008216538.tif 000003
【００９６】
【表２】
2008216538.tif 000004
【００９７】
【表３】
2008216538.tif 000005
【００９８】
実施例及び比較例で得られた防眩フィルムについて、以下の方法で、外観、防眩性（外光写りこみ防止性）、像鮮明性の評価を行った。
【００９９】
・外観の評価
実施例及び比較例で得られた防眩フィルムを黒色のプラスチック板に貼り合せた状態で、目視評価した。目視評価の結果、スジやムラなどが全く認識できなかった場合◎、僅かに認識できるが気にならないレベルである場合○、認識し易く気になる場合×とした。
【０１００】
・外光写り込み防止性（防眩性）の評価
実施例及び比較例で得られた防眩フィルムを黒色のプラスチック板に貼り合せた状態で蛍光灯などが写りこんだ像の鮮明さを目視評価した。目視評価の結果、写りこんだ蛍光灯の像がほとんど消失している場合◎、気にならないレベルで消失している場合○、写りこんだ蛍光灯の像が鮮明であり気になる場合×とした。
【０１０１】
・像鮮明性の評価
実施例及び比較例で得られた防眩フィルムをＪＩＳ  Ｋ７１０５に基づき、写像性測定装置（スガ試験機社製ＩＣＭ−１ＤＰ）を用い透過法による像鮮明度を測定した。光学くし０．１２５ｍｍ幅と０．５ｍｍ幅と１．０ｍｍ幅と２．０ｍｍ幅の結果を合計した値を用いた。それぞれの光学くしでの像鮮明度を合計した像鮮明度が１８０％以上の場合◎、１００％以上１８０％未満の場合○、１００％未満の場合×とした。
【０１０２】
各サンプルの評価結果を（表４）に示す。
【０１０３】
【表４】
2008216538.tif 000006
【０１０４】
以上より、（実施例１）〜（実施例１５）で得られた、有機粒子Ａ（１２Ａ）の平均粒子径（ｒａ）を防眩層の平均膜厚（Ｈ）で除した値が０．４以上０．７以下の範囲内であり、粒子Ｂ（１２Ｂ）の平均粒子径（ｒｂ）を有機粒子Ａの平均粒子径（ｒａ）で除した値が０．３以上０．７以下の範囲内であり、防眩層中における粒子Ｂの有機粒子Ａに対する含有量が５０ｗｔ％以上２００ｗｔ％以下の範囲内の防眩層を備える防眩フィルムは、像鮮明性が高く、外観不良がなく、十分な外光写り込み性（防眩性）を有する防眩フィルムであった。
【図面の簡単な説明】
【０１０５】
【図１】図１は本発明の防眩フィルムの断面模式図である。
【図２】図２は本発明の防眩フィルムを用いた透過型液晶ディスプレイの断面模式図である。
【符号の説明】
【０１０６】
１        防眩フィルム
１１      透明基材
１２０    バインダマトリックス
１２Ａ    有機粒子Ａ
１２Ｂ    粒子Ｂ
Ｈ        防眩層の平均膜厚
ｒａ      有機粒子Ａの平均粒子径
ｒｂ      粒子Ｂの平均粒子径
２        偏光板
２１      透明基材
２２      透明基材
２３      偏光層
３        液晶セル
４        偏光板
４１      透明基材
４２      透明基材
４３      偏光層
５        バックライトユニット
７        偏光板ユニット
【図１】
2008216538.tif 000007
【図２】
2008216538.tif 000008